(57)【要約】【課題】交換可能なフィルムにより被覆されてなるタイルであって、フィルムの接着力を弱く設定しても使用時にフィルムが剥離することなく、また外観上の問題も有さないタイルを提供する。【解決手段】略矩形平板のタイル基材２と、タイル基材２の上面に形成された接着層４と、接着層４を介して、タイル基材２の上面側に剥離可能に接着されている表面フィルム３からなり、タイル基材２の全ての端面は、端面上部において、上面側がタイル基材２の中心側に傾斜した傾斜面２２であり、表面フィルム３の全ての端面３１は、上面側がタイル基材の中心側に傾斜した傾斜面であり、タイル基材２の傾斜面２２と該表面フィルムの傾斜面は面一となっていることを特徴とする合成樹脂タイル。好ましくはさらに、少なくとも、表面フィルムの端面３１からタイル基材２の傾斜面２２までが連続した保護被膜５で被覆されている。【選択図】図１
2006104874.tif 000002
【特許請求の範囲】
【請求項１】
略矩形平板のタイル基材と、
該タイル基材の上面に形成された接着層と、
該接着層を介して、該タイル基材の上面側に剥離可能に接着されている表面フィルム
からなり、
該タイル基材の全ての端面は、端面上部において、上面側がタイル基材の中心側に傾斜した傾斜面であり、
該表面フィルムの全ての端面は、上面側がタイル基材の中心側に傾斜した傾斜面であり、該タイル基材の傾斜面と該表面フィルムの傾斜面は面一となっていることを特徴とする、合成樹脂タイル。
【請求項２】
少なくとも、前記表面フィルムの端面から前記タイル基材の傾斜面までが連続した保護被膜で被覆されていることを特徴とする、請求項１記載の合成樹脂タイル。
【請求項３】
矩形平板のタイル基材の上面に接着層を設け、該タイル基材の上面の寸法以上の寸法を有するフィルム材を、該接着層を介して、該タイル基材の上面側に剥離可能に接着した後、該フィルム材を該タイル基材の上面寸法に合わせて裁断し、該タイル基材の全ての端面の端面上部と該表面フィルムの全ての端面に、上面側がタイル基材の中心側に傾斜した傾斜面を形成して表面フィルムとすることを特徴とする、合成樹脂タイルの製造方法。
【請求項４】
前記フィルム材を前記タイル基材を裁断すると同時に、傾斜面を形成することを特徴とする、請求項３記載の合成樹脂タイルの製造方法。
【請求項５】
前記フィルム材が帯状の連続フィルム材であり、該連続フィルム材に複数の前記タイル基材を接着した後に裁断することを特徴とする、請求項３または４に記載の合成樹脂タイルの製造方法。
【請求項６】
請求項１または２に記載の合成樹脂タイルを使用後に回収し、表面フィルムを剥離した後、全ての端面が、上面側がタイル基材の中心側に傾斜した傾斜面である表面フィルムを剥離可能に接着したことを特徴とする、再生合成樹脂タイル。
【請求項７】
少なくとも、前記表面フィルムの端面から前記タイル基材の傾斜面までが連続した保護被膜で被覆されていることを特徴とする、請求項６記載の再生合成樹脂タイル。
【発明の詳細な説明】
【技術分野】
【０００１】
本発明は、床下地面に接着等で固定されずに置敷施工される合成樹脂タイルに関する。より特には、合成樹脂タイルの表面に汚れまたは損傷が生じた際に、ワックス等のメンテナンスを行うことなく、合成樹脂タイル自体を新たなものと交換でき、しかも交換したタイルの構成部材の大部分を再使用できる合成樹脂タイルに関する。
【背景技術】
【０００２】
多数の合成樹脂タイルをコンクリートの打設等で形成された床下地面に敷くことにより仕上げられるタイル敷き床は、清掃の容易さや清潔感から店舗、飲食店、事務所、公共施設等の各種建物において多数採用されている。従来、このタイル床材は床下地面に接着剤等で固定されていたが、近年、床下地面に接着剤を使用することなく置くだけの置き敷き型であって、交換可能なタイル床材が開発されつつある。このようなタイル床材は、汚れ、損傷等が生じた際に全体的に、またはこれらの問題が発生した部分のみを容易に交換でき、タイル床材敷設現場でのワックス剤による保護膜形成等のメンテナンスが不要となるので好ましいものである。
【０００３】
前記置き敷きタイル床材としては、例えば、タイル本体と、少なくとも該タイル本体の上面に被せられている保護用フィルムとからなり、そして該保護用フィルムは該タイル本体に対して剥離可能となっているプラスチックタイルが挙げられる（例えば、特許文献１参照。）。このプラスチックタイルは、タイル本体と保護用フィルムとが剥離可能であるため、損耗時に保護用フィルムをタイル本体から剥離し、代わりに新たな保護用フィルムをタイル本体に被せ、タイル本体を再利用して新たなプラスチックタイルとすることができる。
【０００４】
また、タイル本体と、該タイル本体に剥離可能に固定される保護用フィルムとからなり、該保護用フィルムは、少なくとも該タイル本体の上面、側面、および下面のうち側面近傍の一部を連続して被覆してなるタイルも知られている（例えば、特許文献２参照。）。このタイルでは、置き敷き時に、互いに隣接するタイルの側面を被覆する保護用フィルム同士が突き合わされて保護用フィルムの剥離を防止できる。また水拭き等により置き敷きしたタイルの目地から水が侵入したとしても、タイルの側面が保護用フィルムで被覆されているためタイル本体が吸水することもない。
【特許文献１】特開２００４−４４２７２公報
【特許文献２】国際公開第ＷＯ２００４／００７８６７号パンフレット
【発明の開示】
【発明が解決しようとする課題】
【０００５】
特許文献１または特許文献２に開示されているプラスチックタイルでは、保護用フィルムをタイル基材から剥離可能な状態で固定しているために、タイル基材の上面のみに保護用フィルムを設けたものは、このプラスチックタイルが施工された床を人が歩行したり、荷物や棚等を引きずったりした場合に、これらと保護用フィルムの端部の接触により、保護用フィルムが部分的な剥離を起したり、またプラスチックタイル自体が置き敷きであるために、ずれてしまったりし易いものであった。この部分的な剥離が発生すると、この剥離した部分にゴミや埃が入り込み、タイル基材と保護用フィルムとを固定していた接着剤に付着し、床面の外観を著しく損ねた状態となる。また、この部分的な剥離が発生してしまうと、剥離部分が徐々に拡大し、最後には保護用フィルム全体が剥がれてしまう可能性もある。さらに、プラスチックタイルを施工された床面は日常的に水拭き程度のモップがけや、ほうき等による清掃が行われるため、こうして生じた部分的な剥離は次第に増大す
る傾向にある。
【０００６】
このような部分的な剥離を防止するために、特許文献１または特許文献２においては、タイル基材の端面または下面まで保護用フィルムによって被覆する方法が開示されている。しかし、端面または下面まで保護用フィルムで被覆してしまうと、施工された隣り合うプラスチックタイルの間に保護用フィルムが介在することとなり、プラスチックタイル間の目地が目立ってしまい、施工外観を損ねるものであった。
さらに、下面の一部まで保護用フィルムを被覆した場合においては、保護用フィルムの厚さ分だけプラスチックタイルの裏面に段差を生じることになる。この段差は、製造された当初は裏面だけの段差であるが、プラスチックタイルを複数枚重ねた状態で保管、運搬した場合や施工された状態において、プラスチックタイルの表面部に該段差が表れてしまい、外観的に問題が生じる可能性があるものであった。この段差は、タイル基材が歩行性、施工性等を考慮して柔軟性を有するものである場合には、より顕著なものとなる。
特許文献１において、タイル基材全体を保護用フィルムで被覆することも開示されているが、プラスチックタイルの何れかの場所にフィルムの接合部が生じることとなり、この接合部が目地の外観を損ねたり、段差の原因となるものであった。
【０００７】
本発明は上記の課題に鑑みてなされたものであり、その目的は、交換可能な表面フィルムにより被覆されてなる合成樹脂製のタイルにおいて、表面フィルムの接着力を剥離可能な状態としても使用時に表面フィルムが剥離することなく、また外観上の問題も有さないタイルを提供することにある。
【課題を解決するための手段】
【０００８】
上記課題を解決した本発明の合成樹脂タイルは、
略矩形平板のタイル基材と、
該タイル基材の上面に形成された接着層と、
該接着層を介して、該タイル基材の上面側に剥離可能に接着されている表面フィルム
からなり、
該タイル基材の全ての端面は、端面上部において、上面側がタイル基材の中心側に傾斜した傾斜面であり、
該表面フィルムの全ての端面は、上面側がタイル基材の中心側に傾斜した傾斜面であり、該タイル基材の傾斜面と該表面フィルムの傾斜面は面一となっていることを特徴とする。
【０００９】
好ましい本発明の合成樹脂タイルは、
少なくとも、前記表面フィルムの端面から前記タイル基材の傾斜面までが連続した保護被膜で被覆されていることを特徴とする前記合成樹脂タイル
である。
【００１０】
また本発明は、
矩形平板のタイル基材の上面に接着層を設け、該タイル基材の上面の寸法以上の寸法を有するフィルム材を、該接着層を介して、該タイル基材の上面側に剥離可能に接着した後、該フィルム材を該タイル基材の上面寸法に合わせて裁断し、該タイル基材の全ての端面の端面上部と該表面フィルムの全ての端面に、上面側がタイル基材の中心側に傾斜した傾斜面を形成して表面フィルムとすることを特徴とする、合成樹脂タイルの製造方法
に関する。
【００１１】
好ましい本発明の合成樹脂タイルの製造方法は、
前記フィルム材を前記タイル基材を裁断すると同時に、傾斜面を形成することを特徴とする前記合成樹脂タイルの製造方法、および
前記フィルム材が帯状の連続フィルム材であり、該連続フィルム材に複数の前記タイル基
材を接着した後に裁断することを特徴とする前記合成樹脂タイルの製造方法
である。
【００１２】
さらに本発明は、
前記合成樹脂タイルを使用後に回収し、表面フィルムを剥離した後、全ての端面が、上面側がタイル基材の中心側に傾斜した傾斜面である表面フィルムを剥離可能に接着したことを特徴とする、再生合成樹脂タイル
に関する。
【００１３】
好ましい本発明の再生合成樹脂タイルは、
少なくとも、前記表面フィルムの端面から前記タイル基材の傾斜面までが連続した保護被膜で被覆されていることを特徴とする前記再生合成樹脂タイル
である。
【発明の効果】
【００１４】
本発明の合成樹脂タイルでは、タイル基材の上面と表面フィルムを剥離可能な状態で被覆固定しているにも関わらず、タイル基材の全ての端面の端面上部および表面フィルムの全ての端面が上面側がタイル基材の中心側に傾斜した傾斜面であるため、人の歩行、荷物や棚の引きずり移動、台車の移動、モップ等の清掃時に表面フィルムの端面がこれらと接触しても、表面フィルムの端部が捲れ上がることを緩和でき、置き敷きされた合成樹脂タイル本体のずれや表面フィルムの部分的剥離を防止することが可能となる。
また、施工された合成樹脂タイル間の目地がタイル基材の端面同士の突合せになっているために、合成樹脂タイル本体のずれに関してもフィルムが目地部分に介在するものと比較して優れたものとなる。
【００１５】
さらに、少なくとも、前記表面フィルムの端面から前記タイル基材の傾斜面までが連続した保護被膜で被覆されていることで、表面フィルムとタイル基材との間に介在している接着層へのゴミや埃の付着、水の侵入等を防止できて好ましい外観を維持すると共に、施工された合成樹脂タイルの使用状態での表面フィルムの剥離をさらに予防できて好ましい。
【００１６】
また、複数のタイル基材を一定の間隔をおいて連続的に搬送して、タイル基材より大きい寸法に裁断した略矩形状のフィルム材または帯状の連続フィルム材と接着し、連続フィルム材の場合は個々のタイル基材毎に切り離した後、フィルム材の上面を押圧しながら左右一対の切断具の間に該タイル基材を通過させてフィルム材を切断する製造方法は、高品質の合成樹脂タイルの大量生産に適している。
加えて、前記タイル基材の傾斜面と前記表面フィルムの傾斜した端面は面一となっていることから、該フィルム材の裁断と同時に前記タイル基材の面取りを行うことができ、より製造工程を簡略化できる。
【発明を実施するための最良の形態】
【００１７】
以下、図面を参照して本発明をより詳細に説明する。
【００１８】
図１に図示される本発明の合成樹脂タイル１は、タイル基材２の上面に表面フィルム３が接着層４により接着されてなる。即ち、合成樹脂タイル１は上面側から順に、表面フィルム３、接着層４、タイル基材２が積層されている。また合成樹脂タイル１の端部で、タイル基材２の傾斜面２２から表面フィルム３の端面３１まで接着層４の端面４１を含み保護被膜５により覆われている。
【００１９】
合成樹脂タイル１の形状は長方形や正方形等の矩形であり、その寸法は一般に使用され
ているタイル床材と同等であって、通常は一辺が約２００〜１０００ｍｍ程度である。合成樹脂タイル１は、床下地面に置き敷いて使用されるため、床下地面の形状によっては矩形以外の形状のものであってもよい。
【００２０】
タイル基材２は、合成樹脂タイル１に対応した形状および寸法の略矩形平板の部材であり、その厚さについては２〜１０ｍｍ程度が好ましい。２ｍｍ未満であると、置き敷きした場合に床下地面の不陸が十分に吸収されずに合成樹脂タイル１の表面に現れてしまい、外観上好ましくない。また、隣接するタイル間の接触面の減少、自重自体の軽量化等の理由により、使用時に折り曲がったり位置ずれが発生する惧れが生じる。他方１０ｍｍを超えると、コスト高となるばかりでなく合成樹脂タイル１の重量が重くなり、運搬性、施工性、作業性の面で好ましくない。
【００２１】
ここで本発明のタイル基材２の端面は、タイル基材２の下面に対して略垂直であって、タイル基材２の端面下部に形成された垂直面２１と、タイル基材２の端面上部に形成された傾斜面２２とからなる。即ち、タイル基材２の端面上部では、タイル基材２の端面は傾斜面２２となり、垂直面２１に対してタイル基材２の上面側ほどタイル基材２の中心側となるように傾斜している。傾斜面２２の傾斜角度αは、垂直面２１に対して内側に３０〜８０°の範囲内である。また傾斜面２２を形成する範囲は、タイル基材２の厚さ方向ではタイル基材２の厚さの２〜５０％、具体的には０．１〜５ｍｍ、またタイル基材２の平面方向では０．１〜５ｍｍである。
【００２２】
タイル基材２の材料および構造は、経時変化によって反り等の発生がなく床材として問題のないものであれば特に限定されない。例えば、ポリ塩化ビニル、ポリオレフィン、ポリウレタン、ポリカーボネート等の合成樹脂を材料として用いることができ、さらに繊維質生布等を含むこともできる。またその構造についても、既知のタイル床材において用いられる単層構造または積層構造であり得る。
【００２３】
タイル基材２が床下地面の不陸により大きく変形すると、タイル基材２に接着された表面フィルム３は該変形に追従し難いため、タイル基材２からの表面フィルム３の剥離が発生する惧れがある。よってタイル基材２はある程度の剛直性を有する必要がある。この観点から好ましいタイル基材２は、伸縮性のないガラス繊維不織布を少なくとも１層以上含む積層体である。このガラス繊維不織布はタイル基材２を剛直化し、床下地面の不陸をタイル基材２に伝達しない役割を果たす。さらに２層以上のガラス繊維不織布を積層した場合には、タイル基材２の厚さ方向に間隔をおいて剛直な層が存在することとなるので、タイル基材２の剛直性はより向上する。この剛直性は、ガラス繊維不織布の間隔を大きくする程、剛直性が増し、該ガラス繊維不織布の間隔を小さくする程、剛直性が減少し、ドレープ性（下地の形状に馴染み易い性質）が増す。しかしながら、タイル基材２の切断を困難にすること、不陸を吸収するためにタイル基材２はある程度変形しなければならないこと、費用の高騰等に鑑みて、ガラス繊維不織布の積層数や間隔は適宜選択される。
【００２４】
タイル基材２がガラス繊維不織布を含む場合には、ガラス繊維不織布を境界として積層する合成樹脂層の厚さを調節することにより、タイル基材２の反りを防止できる。例えば、１層のガラス繊維不織布を積層する場合にはタイル基材２の厚さ方向中心より上面側に積層することが好ましく、またガラス繊維不織布を２層積層する場合には上面側のガラス繊維不織布より上面側に積層される合成樹脂層より、下面側のガラス繊維不織布より下面側に積層される合成樹脂層を厚くすることが好ましい。下面側に積層するガラス繊維不織布の下面側により厚い合成樹脂層を積層することは、タイル基材２により床下地面の不陸を吸収する観点からも好ましい。
【００２５】
好ましいタイル基材２の具体的な態様を図２に図示する。図２（ａ）に図示する態様の
タイル基材２は、０．２ｍｍ厚の着色塩化ビニル樹脂シート２１１、０．３ｍｍ厚の塩化ビニルペースト含浸ガラス繊維不織布２１２、２．７ｍｍ厚の塩化ビニルリサイクルシート２１３、０．３ｍｍ厚の塩化ビニルペースト含浸ガラス繊維不織布２１４、および０．９ｍｍ厚の塩化ビニルリサイクルシート２１５が上からこの順で積層されてなる。この態様のタイル基材２は、２層のガラス繊維不織布を含み高い剛直性を示すものである。また上側のガラス繊維不織布２１２より上側に０．２ｍｍ厚の着色塩化ビニル樹脂シート２１１が積層され、また下側のガラス繊維不織布２１４より下側に０．９ｍｍ厚の塩化ビニルリサイクルシート２１５が積層されていて、着色塩化ビニル樹脂シート２１１より塩化ビニルリサイクルシート２１５が厚く、タイル基材２は反りを防止するような構成となっている。
【００２６】
また図２（ｂ）に図示する態様のタイル基材２では、図２（ａ）に図示する態様に加え、着色塩化ビニル樹脂シート２１１の上にさらに５０μｍ厚のＰＥＴフィルム２１６が積層されている。ＰＥＴフィルム２１６は局部荷重が加わった場合の補強層または剥離可能な接着剤への可塑剤の移行防止層として働く。特に、塩化ビニル樹脂シートに含まれる可塑剤の移行による接着剤の凝集力低下防止に効果がある。
【００２７】
図２に図示した態様のタイル基材２は、合成樹脂層の伸縮に伴う上下方向の反り、特に実用上致命的欠陥となる上反り（上面側への反り）が基本的に生じない構造を有し、かつ合成樹脂層の伸縮自体を抑制し、接着剤を使用しない置き敷き施工方法との適合性が良好となる。また高い剛直性を有して床下地面の不陸を合成樹脂タイル１の表面に伝えず、合成樹脂タイル１上での移動荷重、例えば重量物の引き摺り等により折れ曲がったり捲れたりすることもない。なお、上反りとは、タイル基材２を床面に置いた状態で、タイル基材２の中央部分のみが接した状態で周辺端部が浮いた状態になることである。
【００２８】
表面フィルム３は、タイル基材２の上面と略等しい寸法を有するフィルムであり、その端面３１はタイル基材２の垂直面２１に対して合成樹脂タイル１の中心側となるように傾斜して切断されている。端面３１の傾斜角度αは、例えば、タイル基材の垂直面２１に対して内側に３０〜８０°の範囲内であり、タイル基材２の傾斜面２２の傾斜角度と略同一であるか、傾斜面２２の傾斜角度より大きくすることが好ましい。さらに端面３１の上面にＲをつけ、歩行や重量物の引き摺りによる引っ掛かりを緩和することが好ましい。
【００２９】
表面フィルム３の厚さは、施工場所、要求される耐久性能等に依存して適宜選択できるが、０．０５ｍｍ〜０．５ｍｍが好ましい。厚さが０．０５ｍｍ未満の場合、積層時の破れの発生等により作業性が悪化し、また合成樹脂タイル１としたときの耐摩耗性が悪く、さらには静止荷重または移動荷重により伸長して凹み跡を残したり破損したりする可能性が高くなる。他方、０．５ｍｍを超えると、現場施工時の切断性が悪化すると共に、合成樹脂タイル１を交換、回収して再生する際に廃棄処分される使用済みの表面フィルム３の量が増えるのでリサイクルの観点から好ましくなく、また再生に要する費用も増加して経済性の観点からも好ましくない。従って、０．０５ｍｍ〜０．５ｍｍという範囲は、耐摩耗性、フィルム材被覆時の作業性、現場施工性、環境負荷、経済性等の面からの好ましいものである。
【００３０】
表面フィルム３の厚さが前記範囲内にあることは、表面フィルム３の端面３１が斜めに切断されている場合にも好ましい。即ち、厚さが０．０５ｍｍ未満であると、端部３１を斜めに切断しても、薄い厚さのために表面フィルム３の剛直性が弱く、歩行等による水平方向または斜め上方向への応力に追従して表面フィルム３が剥離し易くなってしまう。また厚さが０．５ｍｍを超えると、表面フィルム３の端部３１の切断面が幅広となり外観を損ねてしまう。
【００３１】
表面フィルム３は、合成樹脂タイル１について要求される所望の特性に依存して適宜選択される様々な材料から製造でき、またその構造についても単層構造または多層構造の何れでもよい。
【００３２】
表面フィルム３を構成する材料としては、例えば、塩化ビニル樹脂、ポリウレタン樹脂、アクリル樹脂、ポリエチレン樹脂、ポリプロピレン樹脂、ポリエステル樹脂、エチレン−酢酸ビニル共重合樹脂、塩化ビニル−エチレン共重合樹脂、ウレタン−アクリル共重合樹脂等に加え、様々な合成樹脂および／または共重合樹脂の単独またはブレンド等を使用できる。ここで、タイル基材２として可塑剤、プロセスオイル等の移行し易い添加物を配合した合成樹脂組成物、合成ゴム組成物、天然ゴム組成物等を使用した場合には、該添加剤の移行を防止するためにポリエステル樹脂、アクリル樹脂等からなる表面フィルム３を使用することが好ましい。
【００３３】
さらに、表面フィルム３を異なった樹脂層を積層してなる多層構造として、表面フィルム３の物理的および外観的性質を改良したり、耐磨耗性や耐久性を向上させたり、帯電防止性等の所望の特性を付与したりできる。
【００３４】
また表面フィルム３の表面に保護作用を有する機能性層を設けて、表面フィルム３の耐磨耗性および耐久性を向上できる。これにより、例えば人の歩行が多い場所に使用しても、合成樹脂タイル１の交換期間を長くできる。また油等のこぼれに対する耐性を付与でき、染色し易い色素を含むカレー、タバスコソース等の食品、靴墨、染髪料、ヨードチンキ、イソジン等の薬品、塗料（例えば、木材用オイルステイン）による染色が大きく抑制される。また、合成樹脂タイル１がゴムキャップ、ゴムキャスター、自転車、バイク、自動車等のタイヤと接触したときに、ゴムにより表面フィルム３が着色されることも防止できる。
【００３５】
前記機能層は、所望の機能を有する樹脂の層または所望の機能を有する添加剤を添加した樹脂の層からなるが、該機能層は表面フィルム３の表面にこれらを塗布または貼り合せすることにより設けることができる。塗布の方法としては、スプレー塗布、刷毛塗り、ロールコーター、ダイコーター、カーテンフローコーター等、通常使用されるものを使用でき、また機能層の材料は、ウレタン樹脂、アクリル樹脂、ウレタン−アクリル共重合樹脂、ポリエステル樹脂、メラミン樹脂、フッ素系材料、有機シリコン系材料（例えば、アルコキシシランとＮ−プロピルアルコールとアルミニウムキレート化合物との混合物）、無機シリコン系材料（例えば、シリコンガラス）、エポキシ系樹脂、セラミック系樹脂、各種反応性モノマーやオリゴマー等、通常の材料から適宜選択され、これらを溶剤系、水性エマルジョン系、無溶剤系の常温乾燥型塗料、加熱乾燥型塗料、加熱硬化型塗料、紫外線硬化型塗料、電子線硬化型塗料として塗布し、任意の手段で硬化形成できる。またフィルムに成形したものは、通常の手段で貼り合せることで該機能層を形成できる。
【００３６】
さらにアクリル系樹脂、ウレタン系樹脂、エチレン系樹脂、ポリエステル樹脂、フッ素樹脂、ポリエチレン樹脂、ポリプロピレン樹脂、塩化ビニル樹脂、エチレン−酢酸ビニル共重合樹脂、前記機能層を形成する各種塗料やフィルムに、帯電防止剤、マイナスイオン等を発生する無機物等を添加したものからなる機能層を設けることにより、例えば、帯電防止剤を添加した場合においては歩行時の静電気の発生を防止できる。このような合成樹脂タイル１は、静電気の発生を避けねばならない事務所やクリーンルーム内での使用に適している。
【００３７】
好ましい表面フィルム３の具体的な態様を図３に図示する。
図３（ａ）に図示する態様の表面フィルム３は、５μｍ厚のウレタン−アクリレート系ハードコート３１１、１２５μｍ厚の両面易接着処理ＰＥＴフィルム３１２、２０μｍ厚
の接着剤３１３、および８０μｍ厚の塩化ビニル印刷フィルム３１４が上からこの順で積層されたフィルムである。
また図３（ｂ）に図示する態様の表面フィルム３では、図３（ａ）に図示する態様において、塩化ビニル印刷フィルム３１４に代えて、８０μｍ厚のＰＥＴ−Ｇ印刷フィルム３１５が積層されたフィルムである。
【００３８】
タイル基材２の上面に接着層４を形成して、タイル基材２に表面フィルム３を剥離可能に接着することにより本発明の合成樹脂タイル１が製造される。接着層４としては、表面フィルム３をタイル基材２に剥離可能な状態で固定でき、施工時に障害となる不要な凹凸が合成樹脂タイル１の表面に生じず、施工時および使用時に表面フィルム３が剥離しないよう十分な固定力を発揮し得るものであれば任意の材料を適宜選択できる。例えば、接着層４は接着剤、粘着剤、粘着テープ等からなり、常温で、または加熱、加圧等により接着性、粘着性を発揮するものや、２液型等の反応性の接着剤または粘着剤であることができる。
【００３９】
また接着層４による接着の強度は、交換時に表面フィルム３をタイル基材２から容易に剥離可能とする必要があるため、０．３〜４．０ｋｇ／２５ｍｍ幅であることが好ましい。０．３ｋｇ／２５ｍｍ幅未満であると、運搬時、施工時のカッティングや出隅、入り隅の敷き込みおよび／または使用時に表面フィルム３が剥離する可能性があるばかりでなく、床下地面の不陸にタイル基材２が追従した際にも剥離が生じる惧れがある。他方、４．０ｋｇ／２５ｍｍ幅を超えると、表面フィルム３の剥離に大きな力が必要となったり、タイル基材２に強く接着した表面フィルム３が剥離時に破れ、タイル基材２に接着されたままとなった表面フィルム３の破片を除去せねばならないために剥離作業の効率が著しく低下する。
【００４０】
接着層４の材料としては、一般に使用される溶剤型、水性エマルジョン型、水性ラテックス型、無溶剤型、ホットメルト型等を使用できる。またタイル基材２および／または表面フィルム３の材料として可塑剤を含む軟質または半硬質の合成樹脂組成物を使用する場合は、該可塑剤に対して接着層４が耐性を有するべきである。そのような接着層４の材料としては、例えば、アクリル樹脂、ポリエステル樹脂、ポリウレタン樹脂、エチレン−酢酸ビニル共重合樹脂等から選択される１種または２種以上の混合物がある。
【００４１】
接着層４の形成方法は、接着剤や粘着剤を使用する場合、タイル基材２にそれらを例えば、スプレー塗布、刷毛塗り、グラビア塗布、ロールコーター、ホットメルト塗布等の通常の方法により塗布する方法を採用できる。また接着層４は、タイル基材２の上面全体に形成しても部分的に形成してもよい。部分的に形成する場合には、例えば接着層４を線状または斑点状に形成できる。接着層４の材料を選択することに加え、接着層４を部分的に形成するパターンを適宜選択することにより、巻き込みエアの発生防止や接着の強度を調節できる。
【００４２】
接着層４の材料として、加熱により接着性または粘着性を発揮するものを採用すると、接着層４の形成後には接着性または粘着性を有さずにタイル基材２と表面フィルム３とは固定されないので、表面フィルム３をタイル基材２に覆った後、接着する前に両者を位置決めすることが可能となる。そして位置決め完了後、加熱により、両者は所望の容易に剥離できる程度の強度で接着される。このような加熱により接着性または粘着性を発揮する材料としては、例えば、ＳＢＲ、クロロプレン等の合成ゴム、アクリル酸エステル、変性ポリオレフィン樹脂、エチレン−酢酸ビニル共重合樹脂、ポリエステル樹脂、ポリアミド樹脂等の熱可塑性樹脂や、ポリエステル樹脂溶液を挙げることができる。また加熱によるものに加え、例えば加圧により接着性または粘着性を発揮する材料も同様に使用でき、位置決めが容易になる効果を奏する。
【００４３】
表面フィルム３とタイル基材２を剥離する場合に、表面フィルム３と接着層４の界面またはタイル基材２と接着層４の界面で剥離しても、接着層４間で剥離してもよいが、表面フィルム３と接着層４との界面で剥離し、再度の接着性を有するような接着剤を採用することが好ましい。このような接着剤には、例えば、粘着剤や、加熱等により接着性や粘着性を発揮するような接着剤がある。このような接着剤により接着層４を形成しておけば、合成樹脂タイル１を回収し、汚れたり傷付いたりした表面フィルム３を剥離しても、タイル基材２の上面には剥離可能な接着性を有する接着層４が存在するために、既存の接着層４を除去することなく、また新たに接着層４を形成することなく、新たな表面フィルム３を剥離可能な状態で接着することができ、表面フィルム３の交換作業性を良いものとすることができる。
【００４４】
図示する本発明の合成樹脂タイル１には、所望により、表面フィルム３の端面３１からタイル基材２の傾斜面２２までを、接着層４１の端面４１を含み、連続して被覆する保護被膜５を設けることができる。保護被膜５は、防湿性および／または耐水性を有する材料から形成することが好ましく、タイル基材２と接着層４の界面および接着層４と表面フィルム３の界面への水の侵入を防止する。保護皮膜５の材料は、一般に防湿性および／または耐水性を備えたものであれば如何なる材料をも使用でき、また天然または合成ワックス、シリコン系撥水剤、シリコン系撥油剤、フッ素系撥水剤、フッ素系撥油剤等を添加して、さらに撥水性および／または撥油性を改良することもできる。また、ゴミや埃の付着を防止する観点から、保護被膜５の材料はベタ付のないものが好ましい。
【００４５】
保護被膜５の厚さとしては、１μｍ〜０．５ｍｍの範囲が好ましい。１μｍ未満であると、保護被膜５の強度が十分でなくなり、また所望の防湿性および／または耐水性が得られない。また、０．５ｍｍを超えると、多量の材料が必要となり、費用が高騰して経済性に劣るものとなることに加え、保護被膜５の端部に瘤状に盛り上がった部分が形成されがちになり、目地の仕上がりが悪くなるばかりか、それらが歩行時等に摩擦を増加させる原因となって、表面フィルム３の剥離を生じさせ易くなる。
【００４６】
保護被膜５は、スプレー塗布、刷毛塗り、ロール塗布、ダイコート、ホットメルト塗布等、通常採用されている方法により形成することができる。
【００４７】
本発明の合成樹脂タイル１では、表面フィルム３の端面３１が、上面側がタイル基材２の中心側に傾斜した面であるため、置き敷きされた合成樹脂タイル１本体のずれや表面フィルム３の部分的剥離を防止できる。即ち、人の歩行、荷物や棚の引きずり移動、台車の移動、モップ等の清掃時の表面フィルム３の剥離は、合成樹脂タイル１の縁部から進行するけれども、表面フィルム３の端面３１が傾斜した面であるため、靴底等が表面フィルム３の端部に引っ掛かったりしなくなり、その結果、表面フィルム３の端部が捲れ上がることを緩和できる。
【００４８】
本発明の合成樹脂タイル１は、予め作製した矩形平板のタイル基材２の上面に接着層４を設け、タイル基材２の上面の寸法以上の寸法を有するフィルム材を、接着層４を介して、タイル基材２の上面側に剥離可能に接着した後、該フィルム材をタイル基材２の上面寸法に合わせて裁断し、タイル基材２の全ての端面の端面上部に傾斜面２２を形成し、また該フィルム材の全ての端面３１を上面側がタイル基材の中心側に傾斜した傾斜面として表面フィルム３とすることにより製造できる。この場合において、該フィルム材を裁断する工程と、端面に傾斜面を形成する工程とを、別々の工程で行っても良いし、１度の工程で行ってもよい。また、該フィルム材が帯状の連続フィルム材である場合には、該連続フィルム材に複数のタイル基材２を接着した後に裁断工程を行ってもよい。
【００４９】
一例を示すと、タイル基材２を作製した後、矩形平板のタイル基材２の上面に接着層４を設け、接着層４を上面に有する複数のタイル基材２を一定の間隔をおいて連続的に搬送すると共に、予めタイル基材２より大きい寸法に裁断した略矩形状のフィルム材または帯状の連続フィルム材を、接着層４を介して、タイル基材２の上面側に剥離可能に接着した後、予めタイル基材２より大きい寸法に裁断した略矩形状のフィルム材を使用した場合はそのまま、また連続フィルム材を使用した場合には個々のタイル基材２毎に連続フィルム材を対向２の寸法以上の寸法に裁断、切り離し、各タイル基材２をフィルム材の上面を押圧した状態で左右一対の切断具の間に通過させることにより、フィルム材およびタイル基材２の対向する２つの端面を裁断し、続いてタイル基材２を９０°回転した後、フィルム材の上面を押圧した状態で左右一対の切断具の間にタイル基材２を通過させることにより、フィルム材およびタイル基材２の残りの対向する２つの端面を裁断して、タイル基材２の全ての端面の端面上部に傾斜面２２を形成し、また全ての端面３１を、上面側がタイル基材２の中心側に傾斜した傾斜面３２として表面フィルム３とすることによって、本発明の合成樹脂タイル１を製造できる。このように予めタイル基材２より大きい寸法に裁断した略矩形状のフィルム材または帯状の連続フィルム材を使用して、一貫した工程で製造する方法は、高品質の合成樹脂タイル１の大量生産により適している。
【００５０】
前記切断具としては、例えば回転刃、ナイフ、ルーター、レーザーカッター、超音波カッター、ウォータージェットカッター等を使用できる。
さらに本発明の合成樹脂タイル１の製造方法では、表面フィルム３の切断成形後、少なくとも、表面フィルム３の端面３１からタイル基材２の傾斜面２２までを連続して覆う保護被膜５を設けることもできる。
【００５１】
図１に図示する本発明の合成樹脂タイル１の製造方法を、ホットメルト型接着剤を用いた場合についての流れを模式的に図示する図４を参照して説明する。平板フォームをその上面または下面に対して略垂直に切断することにより予めタイル基材２を作製し、そして図４に図示するようにタイル基材２を搬送装置Ｔにより連続して搬送する。すると先ず予備加熱されたタイル基材２の上面に、接着剤塗布装置Ａによりホットメルト型接着剤が塗布されて接着層４が形成される。ホットメルト型接着剤からなる接着層４は、加熱装置Ｂにより接着剤の融点以上の温度に維持されて溶融状態が保持される。次いで、この適度な粘着力を保持した接着層４の上にロール状に巻かれた帯状の連続フィルム材が貼り合せ装置Ｃにより戴置され、その後冷却装置Ｄにより接着剤が冷却固化されて、フィルム材がタイル基材２に接着される。この時点では連続フィルム材は依然として帯状であり、搬送される各タイル基材２は帯状の連続フィルム材を介して互いに繋がっている。その後、搬送されている各タイル基材２の間で裁断装置Ｅにより連続フィルム材が切断され、タイル基材２が個々に分離される。個々に分離されたタイル基材２は、任意形状の回転刃を有する第１切断装置Ｆ１により矩形のタイル基材２における対向する２辺のフィルム材およびタイル基材２が切断され、そして、少なくとも、表面フィルム３の端面３１からタイル基材２の傾斜面２２までを連続して覆う保護被膜５が端面塗布装置Ｇ１により形成される。次いでタイル基材２を９０°回転し、残る対向する２辺のフィルム材およびタイル基材２が同様に第２切断装置Ｆ２により切断され、そして、少なくとも、表面フィルム３の端面３１からタイル基材２の傾斜面２２までを連続して覆う保護被膜５が端面塗布装置Ｇ２により形成され、乾燥装置Ｈにより乾燥冷却して、本発明の合成樹脂タイル１が製造される。
【００５２】
切断装置Ｆ１、Ｆ２を模式的に図示する図５により、表面フィルム３の切断についてより詳細に説明する。図５（ａ）に図示するように、切断装置Ｆ１、Ｆ２では、上側から順にフィルム材および接着層４が積層されたタイル基材２が搬送装置Ｔに戴置されて搬送されるが、さらにフィルム材の切断を容易にするために、フィルム材の上側を押え搬送装置Ｆ１０１により押圧されて搬送される。こうして搬送されるタイル基材２の左右には、一対の切断具Ｆ１０２が切断具固定装置Ｆ１０３により固定されて設けられており、加えて
、タイル基材２の左右両端面は、タイル基材押え搬送装置Ｆ１０４により固定されている。ここで切断具Ｆ１０２はタイル基材２の内側に向けて角度を付けて固定されており、従ってタイル基材２の搬送に伴って切断具Ｆ１０２によりフィルム材が切断されて表面フィルム３となり、またタイル基材２の端面上部が面取りされる。切断具Ｆ１０２の傾きの角度は、切断具固定装置Ｆ１０３により調節可能である。
また図５（ｂ）に図示するように、切断具Ｆ１０２および切断具固定装置Ｆ１０３に替えて、回転刃Ｆ１０５および回転刃駆動手段Ｆ１０６を用い、フィルム材およびタイル基材２を切断することも可能である。
【００５３】
本発明の合成樹脂タイル１の施工状態を図６に図示する。合成樹脂タイル１は床下地面に隙間なく置き敷きされており、隣り合う合成樹脂タイル１のタイル基材２同士は当接している。このように本発明の合成樹脂タイル１は接着剤により床下地面に固定する必要はなく、従って接着剤に含まれる揮発性有機化合物等による空気汚染の問題はない。しかも合成樹脂タイル１同士が当接する部分には表面フィルム３は存在せず、合成樹脂タイル１間の目地が目立つこともない。さらに、隣り合う合成樹脂タイル１の表面フィルム３同士が当接することはない。
【００５４】
本発明の合成樹脂タイル１の施工は、通常行われている置き式タイルの施工方法で同様に行うことができる。より容易な施工を行うために、施工される床下地面の中心部に置かれる合成樹脂タイル１の少なくとも数枚を剥離可能な両面テープ等で仮止めしておき、基準となる合成樹脂タイル１の並びを形成した後に、その基準に合わせた施工を行うことが好ましい。これにより、施工途中での部分的なタイルの移動等を防止でき、作業性の向上と綺麗な施工面の形成が可能となる。なお、仮止めに使用した両面テープ等は、全てのタイルが施工された後に除去することが好ましい。除去することで合成樹脂タイル１を汚染したり、合成樹脂タイル１表面に段差等を発生させる惧れがなくなる。合成樹脂タイル１を汚染したり、段差等の発生する惧れのない仮止め手段であれば、そのまま放置することもできる。
【００５５】
こうして施工された本発明の合成樹脂タイル１は、使用により表面フィルム３が損傷したり表面が汚れたりした場合において、損傷および／または汚れが生じた合成樹脂タイル１のみ、または施工された合成樹脂タイル１の全てを取り除き、新たな合成樹脂タイル１と交換できる。合成樹脂タイル１自体は床下地面に置き敷きされているだけであって、接着固定はなされていないので、該交換は短時間で容易に行うことができ、施工場所の使用状態に大きな影響を及ぼすことはない。
【００５６】
損傷および／または汚れを受け交換された本発明の合成樹脂タイル１は、工場等に搬送した後、表面フィルム３が剥離される。そしてタイル基材２に損傷や汚れがない場合には、使用済みの合成樹脂タイル１のうちタイル基材２を再使用することができる。そして、図４に図示すると同様な方法で、新たな表面フィルム３をタイル基材２に接着して新たな合成樹脂タイル１として再使用できる。
【００５７】
使用済みのタイル基材に新たに接着する表面フィルム３は、以前に接着されていたのと同種類の表面フィルム３であることができるが、異なる種類の表面フィルム３を接着することもできる。例えば、透明な表面フィルム３が接着されていたタイル基材２に、不透明な表面フィルム３を接着することができる。
【００５８】
本発明の合成樹脂タイル１では、使用中に損傷したり汚れたりした場合に新たな合成樹脂タイル１と容易に交換可能であり、また使用済みの合成樹脂タイル１から表面フィルム３を剥離し、そしてタイル基材２に新たな表面フィルム３を接着することにより、タイル基材２を廃棄せずに再使用できる。また剥離した表面フィルム３および再使用不可能な程
に損傷を受けたタイル基材２は容易に再資源化できる。従って、本発明の合成樹脂タイル１により、本質的に廃棄物を排出しない再使用および再資源化を基本とする循環型の床メンテナンス系を構築できる。
【図面の簡単な説明】
【００５９】
【図１】図１（ａ）は本発明の合成樹脂タイルを図示する模式的な断面図であり、図１（ｂ）は図１（ａ）の右側の上端部の拡大図である。
【図２】図２は、タイル基材の好ましい具体的な態様を図示する模式的な断面図である。
【図３】図３は、表面フィルムの好ましい具体的な態様を図示する模式的な断面図である。
【図４】図４は、本発明の合成樹脂タイルの製造方法の流れを図示する模式図である。
【図５】図５は、図４の切断装置を図示する模式図である。
【図６】図６は、本発明の合成樹脂タイル１の施工状態を図示する模式図である。
【符号の説明】
【００６０】
１    合成樹脂タイル
２    タイル基材
３    表面フィルム
４    接着層
５    保護被膜
【図１】
2006104874.tif 000003
【図２】
2006104874.tif 000004
【図３】
2006104874.tif 000005
【図４】
2006104874.tif 000006
【図５】
2006104874.tif 000007
【図６】
2006104874.tif 000008